(57)【要約】【課題】インクジェット記録材の記録濃度、発色性及び耐水性を低下させずに耐光性を向上させることが可能な耐水化剤、及び該耐水化剤を含むインクジェット記録材の提供。【解決手段】（ａ）複数のカチオン基を有するモノマー単位と、（ｂ）紫外線吸収性構造を有するモノマー単位及び／又は光安定性構造を有するモノマー単位とを構成単位として有するカチオン性ポリマーを含有してなるインクジェット記録材用耐水化剤。【選択図】　なし【特許請求の範囲】
【請求項１】
（ａ）複数のカチオン基を有するモノマー単位（以下「カチオン性モノマー単位」と記す）と、（ｂ）紫外線吸収性構造を有するモノマー単位（以下「紫外線吸収性モノマー単位」と記す）及び／又は光安定性構造を有するモノマー単位（以下「光安定性モノマー単位」と記す）とを構成単位として有するカチオン性ポリマーを含有してなるインクジェット記録材用耐水化剤。
【請求項２】
（ａ）のカチオン性モノマー単位が、下記式［Ｉ］で表されるものである請求項１に記載のインクジェット記録材用耐水化剤。
【化１】
2004025769.tif 000008
但し、式中の記号は次の内容を示すものである。
Ａ　：酸素原子またはイミノ基
Ｒ１：水素原子またはメチル基
Ｒ２、Ｒ５：ヒドロキシル基で置換されていてもよい炭素原子数１〜１２のアルキレン基
Ｒ３、Ｒ４、Ｒ６、Ｒ７、Ｒ９：それぞれ独立に炭素原子数１〜４のアルキル基
Ｒ８：炭素原子数１〜１２のアルキル基、アラルキル基、または−ＣＨ２ＣＯＯＲ９
Ｘ−　：対イオン
ｎ：１〜３の整数
【請求項３】
（ｂ）の紫外線吸収性モノマー単位が、２−ヒドロキシベンゾフェノン残基又は２‘−ヒドロキシフェニルベンゾトリアゾール残基である請求項１又は２に記載のインクジェット記録材用耐水化剤。
【請求項４】
（ｂ）の光安定性モノマー単位がヒンダードアミン残基である請求項１又は２に記載のインクジェット記録材用耐水化剤。
【請求項５】
請求項１〜４のいずれか１項に記載のインクジェット記録材用耐水化剤を支持体上または支持体内に含有してなるインクジェット記録材。
【発明の詳細な説明】
【０００１】
【発明の属する技術分野】
本発明はインクジェット記録用の記録材に適用する耐水化剤及びこれを含有するインクジェット記録材に関するものである。本発明の耐水化剤を用いることにより、特にインクの耐水性及び耐光性に優れた受容層を有するインクジェット記録材を提供することができる。
【０００２】
【従来の技術】
インクジェット記録方法は、フルカラー印刷及び画像記録が可能なノンインパクトタイプの記録方法として各種プリンターへ広く応用されている。インクジェット記録用のインクは主に染料からなり、従来は被記録材として通常の上質紙等が使用されてきた。しかしながら最近では、インクジェット記録機の高速化、多色化、及び印字・画像の高質化が求められるようになったことに伴って、被記録材にもインク吸収性や印字の光学濃度等の印刷性能が良好であることに加えて、印刷画像の耐水性と保存時の画像保持性（退色防止）等の性能も要求されるようになっている。特に長期間の光照射によるインク受容層の耐黄変や、記録画像の劣化防止が強く求められている。
【０００３】
これらの問題を解決するために、従来いくつかの提案がなされている。耐光性を改善する目的では、例えばジチオカルバミン酸塩、チウラム塩、チオシアン酸エステル類、チオシアン酸塩、ヒンダードアミン等を添加する方法が特開平７−３１４８８２号公報、特開平１０−３３０６６４号公報で提案されており、また、特定の構造の紫外線吸収剤を受容層に含有させる方法が特開平９−２５４５２２号公報、特開平１０−２１７６００号公報、特開平１１−７８２１８号公報、特開平１１−９９７４０号公報などで提案されているが、ここで用いている添加剤は低分子化合物であって、耐久性に欠けるという問題があった。
【０００４】
この耐久性の問題を解決するために、高分子型の紫外線吸収剤として、４級アンモニウム塩基等のカチオン性基を有するモノマーと紫外線吸収能を有するモノマーとを構造単位として有するポリマーを用いて、耐水性及び耐光性を同時に解決しようとする試みがいくつか提案されている（特開平８−１８３２４２号公報、特開平１０−２９３６９号公報、特開平１０−２３５９９２号公報、特開平１１−２０３０２号公報）。しかしながら紫外線吸収剤は水に溶けにくいものが多く、上記のようなカチオン性基含有モノマーとの共重合体では、塗工液の溶媒である水への溶解・分散性が悪く、得られる塗膜が不均一となって画質が低下することが多い。また、水分散性のカチオン性共重合体を使用しても、画質、耐水性、耐光性の全てを十分に満足するものではないのが現状である。
【０００５】
【発明が解決しようとする課題】
本発明の課題は、インクジェット記録材の記録濃度、発色性、及び耐水性を低下させずに耐光性を向上させることが可能な耐水化剤、及び該耐水化剤を含むインクジェット記録材を提供することである。
【０００６】
【課題を解決するための手段】
本発明者は上記課題を解決するために鋭意検討を行った結果、下記のようなカチオン性ポリマーを含有する耐水化剤を用いることにより良好な結果が得られることを見出し、本発明のインクジェット用耐水化剤、およびインクジェット記録材を完成するに至った。
【０００７】
即ち、本発明の要旨は、（ａ）複数のカチオン基を有するモノマー単位（以下「カチオン性モノマー単位」と記す）と、（ｂ）紫外線吸収性構造を有するモノマー単位（以下「紫外線吸収性モノマー単位」と記す）及び／又は光安定性構造を有するモノマー単位（以下「光安定性モノマー単位」と記す）とを構成単位として有するカチオン性ポリマーを含有してなるインクジェット記録材用耐水化剤、に存している。
【０００８】
本発明の他の要旨は、（ａ）のカチオン性モノマー単位が、下記式［Ｉ］で表されるものである上記のインクジェット記録材用耐水化剤にも存している。
【０００９】
【化２】
ＣＨ２＝ＣＲ１−ＣＯＡＲ２−Ｎ＋Ｒ３Ｒ４−（Ｒ５−Ｎ＋Ｒ６Ｒ７）ｎ−Ｒ８・（ｎ＋１）（Ｘ−）
［Ｉ］
但し、式中の記号は次の内容を示すものである。
【００１０】
Ａ　：酸素原子またはイミノ基
Ｒ１　：水素原子またはメチル基
Ｒ２　、Ｒ５：ヒドロキシル基で置換されていてもよい炭素原子数１〜１２のアルキレン基
Ｒ３、Ｒ４、Ｒ６、Ｒ７、Ｒ９：それぞれ独立に炭素原子数１〜４のアルキル基
Ｒ８　：炭素原子数１〜１２のアルキル基、アラルキル基、または−ＣＨ２ＣＯＯＲ９
Ｘ−　：対イオン
ｎ：１〜３の整数
本発明の別の要旨は、（ｂ）の紫外線吸収性モノマー単位が、２−ヒドロキシベンゾフェノン残基又は２‘−ヒドロキシフェニルベンゾトリアゾール残基である上記のインクジェット記録材用耐水化剤、及び（ｂ）の光安定性モノマー単位がヒンダードアミン残基である上記のインクジェット記録材用耐水化剤にも存している。
【００１１】
本発明のもう一つの要旨は、上述のインクジェット記録材用耐水化剤を支持体上または支持体内に含有してなるインクジェット記録材に存している。
【００１２】
【発明の実施の形態】
以下、本発明について詳細に説明する。
本発明は、上記特定のカチオン基、紫外線吸収構造及び／又は光安定性構造を共重合単位として含有するポリマーを用いる点に大きな特徴を有する。
（ａ）カチオン性ポリマー
本発明に用いるカチオン性ポリマーは、下記のような分子内にカチオン性基とラジカル重合性不飽和基を有するモノマー（ａ１）と、紫外線吸収性モノマー（ａ２１）及び／又は光安定性モノマー（ａ２２）とを共重合させるか、或いは分子内にカチオン変性可能な置換基とラジカル重合性不飽和基を有するモノマー（ａ３）と紫外線吸収性モノマー（ａ２１）及び／又は光安定性モノマー（ａ２２）とを共重合させた後にカチオン変性することによって形成することができる。
（ａ１）カチオン性モノマー単位
本発明の耐水化剤に用いる複数のカチオン基を有するモノマー単位（カチオン性モノマー単位）としては、単一の種類であっても、また２種以上のものを併用しても構わない。
【００１３】
カチオン性モノマー単位としては、上記式［Ｉ］で示されるものが好ましい。具体的には、Ｒ２及びＲ５で示されるヒドロキシル基で置換されていてもよい炭素原子数１〜１２のアルキレン基として、エチレン基、プロピレン基、イソプロピレン基、ブチレン基、ヒドロキシエチレン基、１，２−ジヒドロキシプロピレン基、１−ヒドロキシプロピレン基、２−ヒドロキシイソプロピレン基、１，２−ジヒロドキシイソプロピレン基、２，３−ジヒロドキシイソプロピレン基、１，２−トリヒドロキシブチレン基などを例示することができる。この内、Ｒ２は炭素原子数２〜１２のアルキレン基であるのが好ましく、Ｒ５は２−ヒドロキシプロピレン基であるのが好ましい。Ｒ２及びＲ５の炭素原子数が１２を超えるような場合は、カチオン性ポリマーの疎水性が高くなり、水溶性が悪化する傾向となる。
【００１４】
Ｒ３、Ｒ４、Ｒ６、Ｒ７およびＲ９で示される炭素原子数１〜４のアルキル基としては、メチル基、プロピル基、イソプロピル基、ブチル基等を例示することができる。これらのアルキル基の炭素原子数が４を超えて大きくなると、カチオン性ポリマーの疎水性が高くなり、水溶性が悪化する傾向となる。
またＲ８で示される炭素原子数１〜１２のアルキル基としては、メチル基、エチル基、プロピル基、イソプロピル基、ブチル基、イソブチル基、ｔｅｒｔ−ブチル基、ペンチル基、ヘキシル基、ヘプチル基、オクチル基、ノニル基、デシル基、シクロペンチル基、シクロヘキシル基、シクロペンチルメチル基、シクロヘキシルメチル基などを例示することができ、アラルキル基としては、ベンジル基、メチルベンジル基、フェネチル基、ナフチルメチル基などが挙げられる。
【００１５】
Ｘ−としては塩素イオン、臭素イオン、ヨウ素イオンまたはアルキル硫酸イオン等が好ましい。
（ａ２）紫外線吸収性構造を有するモノマー単位、光安定性構造を有するモノマー単位
（ａ２１）紫外線吸収性構造を有するモノマー単位（紫外線吸収性モノマー単位）
紫外線吸収性構造を有するモノマー単位とは、一分子中に紫外線吸収性構造と重合性基とを有する化合物である。紫外線吸収性構造としては、２−ヒドロキシベンゾフェノン残基、２‘−ヒドロキシフェニルベンゾトリアゾール残基、桂皮酸残基などを例示することができる。これらのうち、紫外線吸収能の大きさから、２−ヒドロキシベンゾフェノン残基又は２‘−ヒドロキシフェニルベンゾトリアゾール残基を有する重合性モノマーが好ましく、具体例としては式［ＩＩ］、［ＩＩＩ］で表される化合物が挙げられる。これらの化合物は単独で用いても、二種類以上を組み合わせて用いてもよい。
【００１６】
【化３】
2004025769.tif 000002
【００１７】
Ｒ１１：水素原子又はメチル基
Ｒ１２：炭素原子数１〜１０のアルキレン基又は炭素原子数１〜１０のオキシアルキレン基
Ｒ１３：水素原子、炭素原子数１〜６のアルキル基又は炭素原子数１〜６のアルコキシ基
Ｙ：エステル結合、アミド結合、エーテル結合又はウレタン結合
ｍ：０〜１
式［ＩＩ］で表される化合物の具体例としては、２−ヒドロキシ−４−（メタ）アクリロイルオキシベンゾフェノン、２−ヒドロキシ４−（２−（メタ）アクリロイルオキシ）エトキシベンゾフェノン等があげられ、特に２−ヒドロキシ−４−（２−メタクリロイルオキシ）エトキシベンゾフェノンが好ましい。
【００１８】
上記式［ＩＩ］において、Ｒ１２の炭素原子数が１０を超えて大きい場合やＲ１３の炭素原子数が６を超えて大きい場合は、カチオン性ポリマーの疎水性が高くなって、水への溶解性が低下するので、いずれもあまり好ましくない。また、ｍの値が２を超えた場合も、同様に、水への溶解性が悪化する傾向となる。
なお、本明細書で「（メタ）アクリル」等の表記は、「アクリル又はメタクリル」等を表すものである。
【００１９】
【化４】
2004025769.tif 000003
【００２０】
Ｒ１１、Ｒ１２、Ｒ１３、Ｙ、ｍは式［ＩＩ］におけるものと同じ意味を表す。
Ｒ１４：水素原子、炭素原子数１〜６のアルキル基又はハロゲン基
ｐ：０〜１
式［ＩＩＩ］で表される化合物の具体例としては、例えば、２−［２‘−ヒドロキシ−５’−（（メタ）アクリロイルオキシ）フェニル］ベンゾトリアゾール、２−［２‘−ヒドロキシ−３’−ｔｅｒｔ−ブチル−（メタクリロイルオキシ）フェニル］ベンゾトリアゾール、２−（２‘−ヒドロキシ−５−メチル）−３−ビニルフェニル］ベンゾトリアゾール等が挙げられ、特に２−［２‘−ヒドロキシ−５’−（メタクリロイルオキシ）フェニル］ベンゾトリアゾール、２−（２‘−ヒドロキシ−５−メチル）−３−ビニルフェニル］ベンゾトリアゾールが好ましい。
【００２１】
上記式［ＩＩＩ］において、Ｒ１４の炭素原子数が６を超えて大きい場合は、やはりカチオン性ポリマーの水溶性が低下する傾向となる。Ｒ１４として好ましいものは、水素原子、メチル基、エチル基等である。
（ａ２２）光安定性構造を有するモノマー単位（光安定性モノマー単位）
光安定性モノマー単位とは、一分子中に光安定性構造と重合性基とを有する化合物である。光安定性モノマー単位としては、ヒンダードアミン残基を有する重合性モノマーが好ましく、具体例としては式［ＩＶ］で表される化合物が挙げられる。これらの化合物は単独で用いても、二種類以上を組み合わせて用いてもよい。
【００２２】
【化５】
2004025769.tif 000004
【００２３】
Ｒ２１：炭素原子数１〜１０のアルキル基又は炭素原子数６〜１０のシクロアルキル基
Ｒ２２：水素原子またはメチル基
Ｒ２１のアルキル基としては、メチル基、エチル基、プロピル基、イソプロピル基、ブチル基、イソブチル基、ｔｅｒｔ−ブチル基、ペンチル基、ヘキシル基、ヘプチル基、オクチル基、ノニル基、デシル基、シクロペンチル基、シクロヘキシル基、シクロペンチルメチル基、シクロヘキシルメチル基などを例示することができる。中でも、Ｒ２１としては、水素原子又はメチル基が好ましい。
（ａ３）分子内にカチオン変性可能な置換基とラジカル重合性不飽和基を有するモノマー
分子内にカチオン変性可能な置換基とラジカル重合性不飽和基を有するモノマー（ａ３）としては、アリルアミン、Ｎ−アルキルアリルアミン，ジアリルアミン、Ｎ，Ｎ−ジアルキルビニルベンズアミド、Ｎ，Ｎ−ジアルキル（メタ）アクリルアミド、Ｎ，Ｎ−ジアルキルアミノアルキル（メタ）アクリレート等が挙げらる。
【００２４】
このような分子内にカチオン変性可能な置換基とラジカル重合性不飽和基を有するモノマーを用いて共重合を行った場合は、共重合後にカチオン変性（四級化処理）を行う。カチオン変性は通常用いられている方法により、塩化メチル等の四級化剤を用いて行うことができる。
本発明の要件である複数のカチオン基を有するモノマー単位を得るためには、モノマーとして複数のカチオン変性可能な置換基を有する重合性モノマーを使用する方法の他に、カチオン化剤としてカチオン基を有する四級化剤を用いることによっても可能である。このような四級化剤としては、例えば３−クロロ−２−ヒドロキシプロピルトリメチルアンモニウムクロライド、３−クロロ−２−ヒドロキシプロピルドデシルジメチルアンモニウムクロライド等が挙げられる。
【００２５】
上記以外のモノマー単位も、本発明の目的・効果を損なわない限り、ラジカル重合性不飽和基を有するモノマーを特に制限なく用いることができる。例えば、スチレン、α−メチルスチレン、ビニルナフタレンなどの芳香族ビニル化合物、メチル（メタ）アクリレート、エチル（メタ）アクリレート、ブチル（メタ）アクリレート、シクロヘキシル（メタ）アクリレート、２−エチルヘキシル（メタ）アクリレート、ラウリル（メタ）アクリレート、ステアリル（メタ）アクリレートなどの炭素原子数が１〜１８の脂環式アルキルを含むアルキル（メタ）アクリレート、（メタ）アクリル酸等のα、β−不飽和カルボン酸、イタコン酸、マレイン酸、２−メチレングルタル酸等のα、β−不飽和ジカルボン酸、２−ヒドロキシエチル（メタ）アクリレート、２−ヒドロキシブチル（メタ）アクリレートなどの末端にヒドロキシル基を有する（メタ）アクリレート、酢酸ビニル、プロピオン酸ビニルなどのビニルエステル、オルガノポリシロキサン基を有するシリコーンマクロモノマー、（メタ）アクリルアミド、Ｎ−アルキロール（メタ）アクリルアミドなどの（メタ）アクリルアミド、（メタ）アクリロニトリル、ハロゲン化ビニルなどを使用することができる。
【００２６】
カチオン性ポリマー中のカチオン性モノマー単位（ａ１）の含有量は３０〜９０重量％が好ましく、更に好ましくは４０〜８０重量％である。カチオン性モノマー単位（ａ１）の含有量が３０重量％未満であるとインクの耐水性が悪くなる傾向となり、９９重量％を超えて多いとポリマー中の紫外線吸収性モノマー単位及び／又は光安定性モノマーの含有量が相対的に少なくなってしまい、十分な耐光性が得られないことがある。
【００２７】
紫外線吸収性モノマー単位（ａ２１）及び／又は光安定性モノマー単位（ａ２２）の含有量は５〜７０重量％が好ましく、更に好ましくは１０〜６０重量％である。
この含有量が５重量％未満では、耐光性が不十分となることがあり、一方７０重量％を超えて多い場合はカチオン性ポリマーの疎水性が高くなって水への溶解性が悪化することがある。
【００２８】
このカチオン性ポリマーの重量平均分子量は３０００〜５０００００の範囲であるのが好ましく、５０００〜２０００００であるのが更に好ましい。分子量が３０００未満のように低すぎるとポリマーが水に溶け出しやすくなりインクの耐水性が悪くなる。一方、分子量が５０００００を超えて高くなると、ポリマーの粘度が上昇して、取り扱いにくくなり、また他の成分との相溶性も悪くなる。なお、重量平均分子量は常法に従ってゲルパーミエイション・クロマトグラフィにより測定できる。
【００２９】
カチオン性ポリマーの製造方法は特に限定されず、通常用いられる重合方法を用いて製造することができる。好ましい製造方法は、ラジカル重合性開始剤を用いた溶液重合である。重合溶媒としては、メタノール、エタノール、イソプロパノール等のアルコール類、アセトン、メチルエチルケトン、メチルイソブチルケトン等のケトン類、酢酸エチル、酢酸ブチルなどのエステル類、テトラヒドロフラン、ジオキサン、ブチルセロソルブなどのエーテル類が挙げられる。開始剤にはα，α’−アゾビスイソブチロニトリル、２，２’−アゾビス（２−アミジノプロパン）ジハイドロクロライド等のアゾ系のラジカル重合開始剤、過硫酸カリウム、過硫酸アンモニウム等の過硫酸塩、ジ−α−クミルパーオキサイド、ベンゾイルパーオキサイド等のパーオキサイド等を用いることができる。重合は、上記溶媒中にて、温度５０〜１５０℃で２〜１２時間、好ましくは７０〜１２０℃で５〜１０時間行う。重合温度が低すぎると重合に長時間を要して経済的ではなく、高すぎると得られるポリマーの分子量が低くなる。また、反応時間が短かすぎると残存するモノマー量が多くなり、長すぎると生産性が低下する。
【００３０】
共重合後にカチオン変性を行う場合は、反応物の着色を抑えるため、窒素雰囲気下において、前述の水、アルコール類、ケトン類、エステル類、エーテル類等の適切な溶媒中で、共重合体に四級化剤を添加した後、６０〜１５０℃で２〜８０時間反応すればよい。
本発明の耐水化剤は、上述のポリマーに、必要に応じて通常使用される合成シリカ、アルミナなどの顔料、ポリビニルアルコール、ポリビニルピロリドン、ゼラチン、ポリアルキレンオキサイド、ヒドロキシアルキルセルロース、デンプンなどの水溶性高分子バインダーなどを混合併用して得ることができる。この耐水化剤を、サイズプレス、ロールコーター、バーコーター、エアナイフコーター、ブレードコーターなど、通常に使用されている塗工手段により、被記録材上に塗工して本発明のインクジェット用被記録材を製造することができる。
【００３１】
被記録材中の、上記特定のカチオン性ポリマーの塗工量は、画像の耐水性、耐光性の実用的な範囲を考慮すれば、０．０１〜１０ｇ／ｍ２、好ましくは０．１〜５ｇ／ｍ２　である。
なお、本発明の耐水化剤には、上記特定のポリマーの他に、顔料、バインダーや必要に応じて消泡剤、酸化防止剤、他の耐水化剤などを適宜配合することができる。
【００３２】
また、塗工後平面の平滑性、光沢性を向上させるため、スーパーカレンダー、グロスカレンダー等で処理することも可能である。
【００３３】
【実施例】
以下、実施例を用いて本発明を更に詳細に説明するが、本発明はその要旨を超えない限りこれらの実施例により限定されるものではない。
＜製造例１＞
攪拌機、冷却管を備えた５００ｍｌフラスコにジメチルアミノエチルメタクリレート４２ｇ、ベンゾトリアゾール系紫外線吸収性モノマー（ＲＵＶＡ−９３：構造は下式（Ｖ）の通り。大塚化学株式会社製）９ｇ、ヒンダードアミン系光安定性モノマー（ＬＡ−８２：構造は下式（ＶＩ）の通り。旭電化工業株式会社製）９ｇ、溶媒として酢酸エチル１４０ｇ、開始剤として２，２’−アゾビスイソブチロニトリル（ＡＩＢＮ）０．６ｇを仕込み、反応系内を窒素雰囲気に置換した後８０℃まで昇温し、重合を開始した。２時間後、ＡＩＢＮを０．０６ｇ追加し、さらに４時間重合を継続してカチオン性ポリマー用共重合体を得た。
【００３４】
上記の共重合体溶液にカチオン基を有する四級化剤として３−クロロ−２−ヒドロキシプロピルトリメチルアンモニウムクロライド６０重量％水溶液を８２ｇ添加し、次いで８０℃で２０時間四級化反応を行った後、蒸留水を投入し、酢酸エチルを留去して最終的に固形分１５重量％の水溶液を得た。
得られたカチオン性ポリマーは下式（ＶＩＩ）のような複数のカチオン基を有するモノマー単位を含む構造となっており、その重量平均分子量は２８０００であった。
【００３５】
【化６】
2004025769.tif 000005
【００３６】
＜製造例２＞
ジメチルアミノエチルメタクリレートの量を３０ｇ、ベンゾトリアゾール系紫外線吸収性モノマー（ＲＵＶＡ−９３）の量を１５ｇ、ヒンダードアミン系光安定性モノマー（ＬＡ−８２）の量を１５ｇとしたこと以外は前記製造例１と同様にしてカチオン性ポリマー用共重合体を得た。
【００３７】
得られた共重合体の四級化処理を３−クロロ−２−ヒドロキシプロピルトリメチルアンモニウムクロライド６０重量％水溶液の量を５８．６ｇとしたこと以外は上記製造例１と同様にして実施し、固形分１５ｗｔ％の水溶液を得た。
得られたカチオン性ポリマーは、上記製造例１と同様の構造であり、重量平均分子量は２６０００であった。
＜製造例３＞
製造例１，２と同様の５００ｍｌフラスコにジメチルアミノエチルメタクリレート６０ｇ、溶媒としてイソプロパノール（ＩＰＡ）１４０ｇ、開始剤として２，２’−アゾビスイソブチロニトリル（ＡＩＢＮ）０．６ｇを仕込み、反応系内を窒素雰囲気に置換した後８０℃まで昇温し、重合を開始した。２時間後、ＡＩＢＮを０．０６ｇを追加し、さらに４時間重合を継続しカチオン性ポリマー製造用重合体を得た。
【００３８】
上記ポリマー溶液に３−クロロ−２−ヒドロキシプロピルトリメチルアンモニウムクロライド６０重量％水溶液を１１７．２ｇ添加し、次いで８０℃で２０時間四級化反応をおこなった後、蒸留水を投入し、ＩＰＡを留去して最終的に固形分１５ｗｔ％の水溶液を得た。
得られたカチオン性ポリマーは紫外線吸収構造も光安定性構造も有していないこと以外は上記製造例１と同様の構造であり、重量平均分子量は２６０００であった。
＜製造例４＞
ジメチルアミノエチルアクリレートの量を５９ｇ、ヒンダードアミン系光安定性モノマーとしてＬＡ−８２を２３ｇ、ＬＡ−８７（構造は下式（ＶＩＩＩ）の通り。旭電化工業株式会社製）を１５ｇそれぞれ使用し、溶媒としてメチルエチルケトン（ＭＥＫ）を２９１ｇ用い、開始剤の２，２’−アゾビスイソブチロニトリル（ＡＩＢＮ）の量を２．９ｇとしたこと以外は上記製造例１と同様にして重合を開始した。反応開始２時間後、ＡＩＢＮを０．５ｇを追加し、さらに４時間重合を継続してジメチルアミノ基含有ポリマーを得た。（このポリマーには四級化処理を行わなかったので、カチオン基は有していない。）
【００３９】
【化７】
2004025769.tif 000006
【００４０】
＜実施例、比較例＞
（１）塗工紙の作成
１００ｍｌサンプル瓶にシリカゲル（徳山曹達：ファインシールＸ−３７）５ｇ、ポリビニルアルコール１０％水溶液（クラレ：ポバールＰＶＡ１１７）２０ｇ、各製造例のポリマー溶液を固形分として０．５ｇ、蒸留水３３．７５ｇを入れ、ペイントシェーカーで１０分間攪拌し分散した後、バーコーター（Ｎｏ．２０）で乾式ＰＰＣ用紙（中性紙）に３ｇ／ｍ２の厚さとなるように塗工し、乾燥機にて８０℃で７分間乾燥した。その後、２３℃／湿度６０％ＲＨの恒温室中で１夜放置した。
（２）テストサンプル印字
インクジェットプリンター（Ｃａｎｏｎ：ＢＪＦ８７０）を用いて、上で作成した塗工紙にブラック、シアン、マゼンタ、イエローの各色を２ｃｍ×２ｃｍのベタ印字を行った後、２３℃／湿度６０％ＲＨの恒温室中で１夜放置した。
（３）評価方法
・耐光性
印字された試験片の各色の光学濃度（Ｏ．Ｄ）を光学濃度計（マクベス：ＲＤ９２０）にて測定し、キセノンウェザーメーターを用いてブラックパネル温度８０℃で２５０時間照射後の各色の光学濃度を比較した。
【００４１】
耐光性（％）＝１００×照射後のＯ．Ｄ／試験前のＯ．Ｄ
・耐水性
印字された試験片を常温で蒸留水に１分間浸漬した後、乾燥して、印字部分のインクの残存度を目視にて評価した。
目視評価の判断基準を以下の通り。
【００４２】
◎：インクのにじみ、流れがみられない
○：わずかにインクのにじみ、流れがみられるが実用上問題ないレベルである
△：インクがにじむ、または一部が流れる
×：インクが完全に流れ落ちる
評価結果を表１に示す。
【００４３】
【表１】
2004025769.tif 000007
【００４４】
＜結果の評価＞
（１）実施例１、２で用いた本発明の耐水化剤に基づく被膜を有するインクジェット被記録材は、表１に示す通り、耐水性、耐光性のいずれも良好な結果となっている。
（２）比較例１では、（ｂ）成分の紫外線吸収性構造を有するモノマー単位及び／又は光安定性構造を有するモノマー単位を含まないカチオン性ポリマーを使用しており、耐水性は良好であるが、耐光性は不十分であった。
（３）比較例２では、ポリマーが水に不溶で、塗膜が不均一であった。また耐光性は良好であるが、耐水性が劣っている。
【００４５】
【発明の効果】
上述の通り、本発明により優れた耐水性、耐光性を有するインクジェット用耐水化剤およびインクジェット被記録材を提供することができる。